(57)【特許請求の範囲】
【請求項１】
繊維材料からなる基布に、ポリアルキレングリコール残基（ＰＡＧ）、アルキレングリコール残基（ＡＧ）およびジカルボン酸残基（ＤＣ）からなるポリエーテル−エステル系エラストマー（ＰＥＥ）が積層された透湿防水布帛において、
ＰＥＥが２種のＰＥＥ（ＰＥＥＡとＰＥＥＢ）からなり、基布へのそれらＰＥＥの積層方法が、ＰＥＥＡからなるフィルム層をＰＥＥＢからなるバインダーを介して基布上に接着させた透湿防水布帛であって、該透湿防水布帛の耐水圧が５０ｋＰａ以上であり、かつＰＥＥＡとＰＥＥＢとが下記（ａ）〜（ｄ）の要件を同時に具備することを特徴とする透湿防水布帛。
（ａ）ＰＥＥＡが、ポリエチレングリコール（ＰＥＧ）残基をＰＥＥＡの重量を基準として５〜２５％含んでいること。
（ｂ）ＰＥＥＡのフィルム層の厚みが、５〜５０μｍの範囲にあること。
（ｃ）ＰＥＥＢの融点がＰＥＥＡの融点より２０℃以上低いこと；および
（ｄ）ＰＥＥＢの目付が２〜２０ｇ／ｍ２の範囲であること。
【請求項２】
ＰＥＥＡに含まれるＡＧが、エチレングリコール（ＥＧ）残基とテトラメチレングリコール（ＴＭＧ）残基とを含んでいて、かつ、モル数を基準として、前者を少なくとも３０モル％含んでいる請求項１記載の透湿防水布帛。
【請求項３】
ＰＥＥＡから形成されたフィルムの４０℃水、３０分間処理による面積膨潤率が、５％未満である請求項１または請求項２に記載の透湿防水布帛。
【請求項４】
透湿防水布帛の洗濯１０回後の耐水圧が、初期の耐水圧の５０％以上である請求項１〜３のいずれか１項に記載の透湿防水布帛。
【請求項５】
透湿防水布帛の洗濯１０回後の耐水圧が５０ｋＰａ以上である請求項１〜４のいずれか１項に記載の透湿防水布帛。
【請求項６】
透湿防水布帛の透湿度が３０００ｇ／ｍ2・２４ｈ以上である請求項１〜５のいずれか１項に記載の透湿防水布帛。
【請求項７】
透湿防水布帛の剥離強度が６．０Ｎ／２５ｍｍ以上である請求項１〜６のいずれか１項に記載の透湿防水布帛。
【請求項８】
透湿防水布帛のループ硬さが５．０Ｎ以下である請求項１〜７のいずれか１項に記載の透湿防水布帛。
【請求項９】
ＰＡＧ、ＡＧおよびＤＣからなるポリエーテル−エステル系エラストマー（ＰＥＥＡ）であり、かつＰＡＧの一成分であるポリエチレングリコール（ＰＥＧ）残基を重量基準で５〜２５重量％含んだＰＥＥＡからなる厚さ５〜５０μｍのＰＥＥＡフィルムを作成し、有機溶剤に、ＰＡＧ、ＡＧおよびＤＣからなるポリエーテル−エステル系エラストマー（ＰＥＥＢ）を溶解させた溶液を、該ＰＥＥＡフィルム上または繊維材料からなる基布上に、乾燥後のＰＥＥＢ固形分目付が２〜２０ｇ／ｍ2の範囲となるように塗布した後、ＰＥＥＢ固形分が該ＰＥＥＡフィルムと該基材の間となるように、該ＰＥＥＡフィルムと該基布を張り合わせ、熱カレンダーによりＰＥＥＡの融点未満、ＰＥＥＢの融点以上の温度で熱接着させることを特徴とする透湿防水布帛の製造方法。
【請求項１０】
該有機溶剤が、ジメチルホルムアミド、ジオキサン、１，３−ジオキソラン、トルエン、クロロホルム、塩化メチレンまたはこれらの混合物である請求項９記載の透湿防水布帛の製造方法。
【請求項１１】
該ＰＥＥＢ溶液の塗布面が該ＰＥＥＡフィルム上である請求項１０記載の透湿防水布帛の製造方法。
【請求項１２】
ＰＡＧ、ＡＧおよびＤＣからなるポリエーテル−エステル系エラストマー（ＰＥＥＡ）であり、かつＰＡＧの一成分であるポリエチレングリコール（ＰＥＧ）残基を重量基準で５〜２５重量％含んだＰＥＥＡからなる厚さ５〜５０μｍのＰＥＥＡフィルムを作成し、ＰＡＧ、ＡＧおよびＤＣからなるポリエーテル−エステル系エラストマー（ＰＥＥＢ）を溶融状態で、繊維材料からなる基布上に付着量が２〜２０ｇ／ｍ2の範囲となるように塗布した後、該基布のＰＥＥＢ付着面に上記ＰＥＥＡフィルムを貼り合わせることを特徴とする透湿防水布帛の製造方法。
【請求項１３】
該基布と該ＰＥＥＡフィルムを貼り合わせた後、熱カレンダーによりＰＥＥＡの融点未満、ＰＥＥＢの融点以上の温度で熱接着させることを特徴とする請求項１２記載の透湿防水布帛の製造方法。
【請求項１４】
ＰＥＥＡフィルムを溶融法によって作成した請求項９または１２記載の透湿防水布帛の製造方法。
【発明の詳細な説明】
【０００１】
【発明の属する技術分野】
本発明は、布帛表面に熱可塑性ポリエーテル−エステル系エラストマーからなる層が積層された、透湿防水布帛に関する。さらに詳しくは、透湿性に優れ、かつ洗濯処理後においても耐水圧性が優れた透湿防水布帛、およびその製造方法に関する。
【０００２】
【従来の技術】
透湿防水布帛は、例えば衣料用に用いる場合、身体からの発汗による水蒸気を衣服外へ放出する機能（透湿性）と、雨が衣服内に入ることを防ぐ機能（防水性）との両立が必要とされる。そして、これらの機能を両立させる手段としては繊維からなる基布の片側面に、ポリテトラフルオロエチレンまたはポリウレタン系エラストマーからなるフィルムをラミネートする方法、または、ポリウレタン系エラストマーをコーティングする方法が採用されてきた。しかしながら、これらの防水布帛は、廃棄時などに燃焼させた場合、人体に対して毒性を持ったガスが発生する場合があるなどの環境問題を有していた。そのため、基布にラミネートまたはコーティングするポリマー材料として、透湿性と防水性とを両立しながら、環境への問題がないものが切望されてきた。
【０００３】
そして、ポリエーテル−エステル系エラストマー（ＰＥＥ）は、優れた耐熱性および機械特性を有し、そのフィルムは適度な弾性を有することから風合い面でも優れており、しかも、燃焼時に有毒なガスが発生しないことから、前記のポリテトラフルオロエチレンおよびポリウレタン系エラストマーの代替品として有望視されている。
【０００４】
このようなＰＥＥを用いた透湿防水布帛としては、米国特許第４４９３８７０号公報には、ＰＥＥをフィルム状にしたものを、基布の表面にラミネートしたものが開示されている。しかし、基布とＰＥＥフィルムとを固定する接着剤として一般的に用いられるウレタン系樹脂を使用した場合には、焼却時に少量ながら有毒ガスが発生する場合があるため、基布とＰＥＥフィルムとをどう一体化するかという問題があった。その問題を解決する方法として、特開２０００−２９０８７８号公報には皮膜形成性の異なる２種のＰＥＥのみを基布の表面に直接コートする方法が開示されている。しかしながら、いずれの方法によっても初期の透湿性および防水性は優れているものの、一般家庭で行われる水による洗濯を行った場合にはフィルムが破損しやすく、防水性が大幅に低下するという問題があった。
【０００５】
【発明が解決しようとする課題】
本発明は、上記従来技術を鑑みなされたもので、その目的は、ポリエーテル−エステル系エラストマーのみが基布に積層された、柔軟でかつ十分な透湿性を有しながらも、水による洗濯後も高度の耐水圧を有する透湿防水布帛およびその製造方法を提供することにある。
【０００６】
【課題を解決するための手段】
本発明の透湿防水布帛は、繊維材料からなる基布に、ポリアルキレングリコール残基（ＰＡＧ）、アルキレングリコール残基（ＡＧ）およびジカルボン酸残基（ＤＣ）からなるポリエーテル−エステル系エラストマー（ＰＥＥ）が積層された透湿防水布帛において、
ＰＥＥが２種のＰＥＥ（ＰＥＥＡとＰＥＥＢ）からなり、基布へのそれらＰＥＥの積層方法が、ＰＥＥＡからなるフィルム層をＰＥＥＢからなるバインダーを介して基布上に接着させた透湿防水布帛であって、かつＰＥＥＡとＰＥＥＢとが下記（ａ）〜（ｄ）の要件を同時に具備することを特徴とする。
（ａ）ＰＥＥＡが、ポリエチレングリコール残基をＰＥＥＡの重量を基準として５〜２５％含んでいること。
（ｂ）ＰＥＥＡのフィルム層の厚みが、５〜５０μｍの範囲にあること。
（ｃ）ＰＥＥＢの融点がＰＥＥＡの融点より２０℃以上低いこと；および
（ｄ）ＰＥＥＢの目付が２〜２０ｇ／ｍ2の範囲であること。
【０００７】
また、一つの本発明の透湿防水布帛の製造方法は、ＰＡＧ、ＡＧおよびＤＣからなるポリエーテル−エステル系エラストマー（ＰＥＥＡ）であり、かつＰＡＧの一成分であるポリエチレングリコール残基を重量基準で５〜２５重量％含んだＰＥＥＡからなる厚さ５〜５０μｍのＰＥＥＡフィルムを作成し、
有機溶剤に、ＰＡＧ、ＡＧおよびＤＣからなるポリエーテル−エステル系エラストマー（ＰＥＥＢ）を溶解させた溶液を、該ＰＥＥＡフィルム上または繊維材料からなる基布上に、乾燥後のＰＥＥＢ固形分目付が２〜２０ｇ／ｍ2の範囲となるように塗布した後、
ＰＥＥＢ固形分が該ＰＥＥＡフィルムと該基材の間となるように、該ＰＥＥＡフィルムと該基布を張り合わせ、熱カレンダーによりＰＥＥＡの融点未満、ＰＥＥＢの融点以上の温度で熱接着させることを特徴とする。さらに該ＰＥＥＢ溶液の塗布面が該ＰＥＥＡフィルム上であることが好ましい。
【０００８】
また、もう一つの本発明の透湿防水布帛の製造方法は、ＰＡＧ、ＡＧおよびＤＣからなるポリエーテル−エステル系エラストマー（ＰＥＥＡ）であり、かつＰＡＧの一成分であるポリエチレングリコール残基を重量基準で５〜２５重量％含んだＰＥＥＡからなる厚さ５〜５０μｍのＰＥＥＡフィルムを作成し、
ＰＡＧ、ＡＧおよびＤＣからなるポリエーテル−エステル系エラストマー（ＰＥＥＢ）を溶融状態で、繊維材料からなる基布上に付着量が２〜２０ｇ／ｍ2の範囲となるように塗布した後、
該基布のＰＥＥＢ付着面に上記ＰＥＥＡフィルムを貼り合わせることを特徴とする。
【０００９】
さらに、いずれの本発明の製造方法においても、ＰＥＥＡフィルムを溶融法によって作成することが好ましい。
【００１０】
【発明の実施の形態】
以下、本発明を詳細に説明する。
本発明の透湿防水布帛は、環境に対する問題が少ないポリエーテル−ポリエステル系エラストマー（ＰＥＥ）のみを繊維からなる基布の表面に積層したものであり、従来の積層品ではなし得なかった、初期および水による洗濯後の両方において、高度の透湿性と耐水圧とを兼備させたものである。具体的には、繊維材料からなる基布上に、透湿性と耐洗濯性とに優れたＰＥＥ（ＰＥＥＡ）をフィルム層として、接着性の優れたＰＥＥ（ＰＥＥＢ）をバインダーとして接着することで、耐洗濯後の透湿性、耐水圧をともに満足させたものである。なお、本発明でいうＰＥＥとは、ポリアルキレングリコール残基（ＰＡＧ）、アルキレングリコール残基（ＡＧ）およびジカルボン酸残基（ＤＣ）からなるものを意味する。
【００１１】
以下、本発明の透湿防水布帛のコート層を形成するＰＥＥＡおよびＰＥＥＢの要件について述べる。
本発明の透湿防水布帛におけるＰＥＥＡは、ＰＡＧ、ＡＧおよびＤＣからなるＰＥＥであって、ＰＡＧの一成分としてのポリエチレングリコールを、重量を基準として、ＰＥＥＡ全重量に対して５〜２５重量％、さらに好ましくは１０〜２０重量％含んだものである。ＰＥＥＡ中のポリエチレングリコールが５重量％未満であると、十分な透湿性を得ることができない。また、２５重量％より大きい場合には、水による洗濯時にＰＥＥＡフィルム層が破損するために洗濯後の耐水圧が低下する。また、ＰＥＥＡを構成するＰＡＧに占めるポリエチレングリコールの割合としては、重量基準で２０〜６０重量％が好ましい。
【００１２】
また、ＰＥＥＡが透湿防水布帛の最外層である場合は、耐磨耗性の高いＰＥＥＡが好ましい。このようなＰＥＥＡとしては、ＰＥＥＡを構成するＡＧが、エチレングリコールとテトラメチレングリコールとの混合物であって、該ＡＧ中に占めるエチレングリコールの割合が３０モル％以上のものである。これは、該ＡＧ中に占めるエチレングリコールを少なくとも３０モル％共存させることで十分な耐摩耗性を確保したのである。さらに好ましいＡＧ中に占めるエチレングリコールとテトラメチレングリコールとのモル比は、３５：６５〜５０：５０の範囲である。
【００１３】
ＰＥＥＡの固有粘度（ＩＶ）については、十分な皮膜形成性およびフィルム層の皮膜強度を維持するために、０．８〜１．４の範囲にあるものが好ましい。またＰＥＥＡの融点については１５０〜２００℃であることが、作業性の面から好ましい。また、加工後のフィルム厚さを一定に保つためには、ＰＥＥＢ塗布時に用いる溶剤、例えば１,３−ジオキソラン、による塗付加工温度での溶解性が低いことが好ましい。
【００１４】
本発明の透湿防水布帛におけるＰＥＥＢは、ＰＥＥＡと同様に、ＰＡＧ、ＡＧおよびＤＣからなるＰＥＥである。また、重量を基準として、該ＰＡＧの５０重量％以上が、ポリテトラメチレングリコールで占められたものが好ましく、また、ＰＥＥＢの透湿性を向上させるためには、ＰＡＧの残りの成分の一部をポリエチレングリコールとしても良い。
【００１５】
また、本発明のＰＥＥＢはもともとＰＥＥＡと組成が近似していることから親和性が高く、ＰＥＥＡとＰＥＥＢとの界面の結合力は高いが、より接着力を高めるためには、本発明ではＰＥＥＢの融点はＰＥＥＡの融点よりも２０℃以上低いことが必要である。それによって、ＰＥＥＢバインダーを用いてＰＥＥＡフィルムと基材を接着させた後、さらに熱カレンダーを行いＰＥＥＢを溶融させ接着性をより強固にすることができる。ＰＥＥＢを効率良く溶融させる為にはＰＥＥＢの融点の１０℃以上の加熱が必要であり、フィルム層のＰＥＥＡが同時に溶融しないようにＰＥＥＢの融点はＰＥＥＡの融点より２０℃以上低い必要がある。さらには両者の融点に３０〜１００℃の差が有ることが好ましい。２０℃未満であると、ＰＥＥＢを溶解させた際にＰＥＥＡフィルム層も溶解し、高い耐水圧が得られない。ＰＥＥＢの融点としては５０〜１５０℃、さらには７０〜１３０℃であることが作業性の点から好ましい。
【００１６】
ＰＥＥＢの柔軟性を高めるために、ＰＥＥＢ中のＡＧにおいて、テトラメチレングリコールの占める割合を上げることも好ましい。好ましいＡＧ中に占めるテトラメチレングリコールの割合は、８０〜１００モル％である。
【００１７】
次にＰＥＥＡおよびＰＥＥＢに共通の要件について以下に述べる。
ＰＥＥＡおよびＰＥＥＢを構成するジカルボン酸成分としては、テレフタル酸、イソフタル酸、フタル酸、ナフタレン−２,６−ジカルボン酸、ナフタレン−２,７−ジカルボン酸、ジフェニル−４,４'−ジカルボン酸、ジフェノキシエタンジカルボン酸、３−スルホイソフタル酸ナトリウム等の芳香族ジカルボン酸、１,４−シクロヘキサンジカルボン酸等の脂環式ジカルボン酸、コハク酸、シュウ酸、アジピン酸、セバシン酸、ドデカンジ酸、ダイマー酸等の脂肪族ジカルボン酸またはこれらのエステル形成性誘導体からなる群より選ばれた少なくとも１種が挙げられ、好ましくはテレフタル酸、イソフタル酸、ナフタレン−２，６−ジカルボン酸またはこれらのエステル形成性誘導体である。もちろん、このジカルボン酸の一部（通常、全ジカルボン酸成分を基準として３０モル％以下）を、他のジカルボン酸やオキシカルボン酸成分に置換えてもよい。
【００１８】
ＰＥＥＡおよびＰＥＥＢを構成するＰＡＧとしては、前述の要件を満足していれば、ポリエチレングリコール残基、ポリ−１,２−プロピレングリコール残基、ポリ−１,３−プロピレングリコール残基、ポリテトラメチレングリコール残基、エチレンオキシドとプロピレンオキシドとの共重合体の残基、エチレンオキシドとテトラヒドロフランとの共重合体の残基などが一部配されていてもよい。また、該ＰＡＧグリコールの数平均分子量については、６００〜８０００、特に１０００〜５０００の範囲が好ましい。数平均分子量が６００未満であると、十分な機械的物性が得難く、８０００を超えると、相分離が発生し易いことからＰＥＥの調整が困難になる。
【００１９】
ＰＥＥＡおよびＰＥＥＢを構成するＡＧとしては、前述の要件を満足していれば、エチレングリコール残基、プロピレングリコール残基、トリメチレングリコール残基またはテトラメチレングリコール残基などが一部配されていてもよい。
【００２０】
ＰＥＥＡおよびＰＥＥＢを構成するＰＡＧとＡＧおよびＤＣとの重量比（ＰＡＧ／（ＡＧ＋ＤＣ））は、２５／７５〜７５／２５、特に４０／６０〜６０／４０の範囲であることが好ましい。（ＡＧ＋ＤＣ）が２５重量％未満では、得られたＰＥＥの融点が低くなり易く、他方７５重量％を越えると、十分な柔軟性が発現し難い。
【００２１】
なお、ＰＥＥＡおよびＰＥＥＢの中には、各種安定剤、紫外線吸収剤等が必要に応じて配合されていてもよい。
【００２２】
さらに本発明に用いられるＰＥＥＡは、該ＰＥＥＡから形成された厚さ１５μｍのフィルムを水温４０℃にて３０分間処理した後の面積膨潤率が、５％未満であることが好ましい。面積膨潤率が５％以上のフィルムの場合には、水による洗濯により耐水圧が低下する傾向にある。
【００２３】
本発明で用いる基布は、特に限定はされず、任意のものを採用することができる。例えば、ポリエチレンテレフタレート等のポリエステル系合成繊維、ナイロン６やナイロン６６等のポリアミド系合成繊維、ポリアクリロニトリル系合成繊維、ポリビニル系合成繊維、トリアセテート等の半合成繊維あるいはポリエチレンテレフタレート／木綿、ナイロン６／木綿等の混合繊維からなる織物、編物、不織布等が挙げられ、これらの表面にＰＥＥを積層すれば良い。なお、基布の表面とは、基布の片側面または両側面の一部または全部である。
【００２４】
ＰＥＥＡのフィルム層の厚みは、十分な耐水圧を確保することから５μｍ以上必要であり、他方得られた透湿防水布帛の風合いを損なわないためには、５０μｍ以下である必要があり、さらには１０〜２０μｍが好ましい。またその厚さバラツキが小さいほど性能が安定するため、厚さ変動は平均厚さの±５０％以内であることが、さらには±３０％以内であることが好ましい。ＰＥＥＢのバインダーからなる層の厚さは接着力を満足させる限度において薄いことが好ましく、ＰＥＥＡとＰＥＥＢからなる層の厚さの合計が５０μｍを超えないことが好ましい。このような被覆層の厚みが限られた状況下においては、ＰＥＥＡのようなコート量当たりの透湿性が高く、耐洗濯性に優れたものが必要とされる。なお、ここでいう被覆層の厚みとは、基布表面に形成された被覆層の厚みであり、基布内部に一部のみが浸透したＰＥＥＢの部分は除外し、層状となった部分のみである。
【００２５】
ＰＥＥＢの塗布量については、乾燥後の固形分目付で２〜２０ｇ／ｍ2の範囲が好ましく、特に５〜１０ｇ／ｍ2の範囲が好ましい。ＰＥＥＢの固形分塗布量が２ｇ／ｍ2未満では満足する接着性が得られず、洗濯によってフィルム層が破損しやすく洗濯後の耐水圧が向上し難い。他方、固形分塗布量が２０ｇ／ｍ2を越えると、十分な透湿性が得にくい。また、透湿性を確保するためには、被覆層全体に占めるＰＥＥＢの塗付量は低い方が良く、乾燥後の重量比で高々７０％まで、好ましくは５〜４０％である。さらに風合を向上させるために、ＰＥＥＢを全面に塗布せず、ドット、メッシュ、斜線などのグラビア柄で塗布することが好ましい。
【００２６】
本発明の透湿防水布帛のループ硬さは８Ｎ以下、好ましくは５Ｎ以下、さらには４Ｎ以下であることが好ましい。ここで、布帛の風合の柔らかさを示すループ硬さは、ＪＩＳ  Ｌ  １０９６  Ｃ法のループ圧縮法によって測定したものである。ところで、本発明の透湿防水布帛は、ＰＥＥＡからなるフィルム層の上、すなわち外表面側に、ＰＥＥＡとポリマー組成が異なる他のポリマー材料からなる最外表面被覆層も少量なら配置しても良い。なお、最外表面に配置するポリマー材料としては、例えば、透湿防水布帛に撥水性などの機能を付加できることから、フッ素系樹脂などの撥水樹脂やシリコーン樹脂が好ましい。そして、これら最外表面の被覆層の全被覆層中に占める割合は、透湿性や柔軟性を確保する観点から低い方が好ましく、せいぜい２０％までが好ましい。
【００２７】
さらに本発明の透湿防水布帛は、初期の耐水圧が５０ｋＰａ以上であることが好ましく、さらには５０ｋＰａ以上、または５００ｋＰａ以下であることが好ましい。また、洗濯１０回後の耐水圧が、初期の耐水圧の５０％以上、さらに好ましくは６０％以上であることが好ましい。そしてもっとも好ましくは、洗濯１０回後の耐水圧も、５０ｋＰａ以上であることである。また、本発明の透湿防水布帛は、透湿度が３０００ｇ／ｍ2・２４ｈ以上であることが好ましく、または１００００ｇ／ｍ2・２４ｈ以下であることが好ましい。これらの特性値が下限未満の場合、蒸れなどが生じやすい。また、本発明の透湿防水布帛は、そのＰＥＥＡフィルムと繊維質基材との剥離強力が６．０Ｎ／２５ｍｍ以上であることが好ましく、さらには１０Ｎ／２５ｍｍ以上であることが好ましい。
【００２８】
次に、本発明の透湿防水布帛を製造する方法の例として、別の本発明である透湿防水布帛を製造する方法について、以下に述べる。
【００２９】
一つの本発明の透湿防水布帛の製造方法としては、ＰＥＥＡからなる厚さ５〜５０μｍのフィルムを作成し、有機溶剤にＰＥＥＢを溶解させた溶液を、該ＰＥＥＡフィルム上または繊維材料からなる基布上に、乾燥後のＰＥＥＢ固形分目付が２〜２０ｇ／ｍ2の範囲となるように塗布した後、ＰＥＥＢ固形分が該ＰＥＥＡフィルムと該基材の間となるように、該ＰＥＥＡフィルムと該基布を張り合わせ、熱カレンダーによりＰＥＥＡの融点未満、ＰＥＥＢの融点以上の温度で熱接着させる方法である。
【００３０】
ＰＥＥＡのフィルムを作成する方法としては従来公知のいずれの方法でもよく、例えば離型紙上に溶融法または溶剤キャスト法によって製膜されるが、耐洗濯耐久性に優れるのは、ＰＥＥＡフィルムを溶融法によって作成する製造方法である。
【００３１】
一方、溶剤キャスト法は工程中に高温を必要としないため生産性に優れる。この溶剤キャスト法を採用する場合、ＰＥＥＡが溶解可能な溶剤としてはジメチルホルムアミド、ジオキサン、１，３−ジオキソラン、トルエン、クロロホルム、塩化メチレンの１種もしくは２種以上の有機溶剤が挙げられるが、沸点が低く、毒性が少ないことから１，３−ジオキソランが好ましく、特に使用する有機溶剤の重量を基準として、８０％以上が１，３−ジオキソランである溶剤が好ましい。ＰＥＥＡを溶剤キャスト法にて塗布する場合には、該溶剤の重量を基準としてＰＥＥＡを２〜３０重量％溶解させるのが、特に５０〜６５℃の温度で５〜２０重量％溶解させるのが作業性の面などから好ましい。このように常温で溶解しにくいＰＥＥＡと溶剤の組み合せを選択した場合には、バインダー用のＰＥＥＢ溶液に１，３−ジオキソラン等のＰＥＥＡの溶剤が含まれていたとしても常温ではフィルム層を溶解しにくいため、塗付加工時のフィルム層の厚さの変動を抑えることができる。１，３−ジオキソラン等の溶剤の除去ついては、溶剤の沸点以上ＰＥＥＡの融点未満の温度、好ましくは１００〜１６０℃での乾熱下で溶剤を除去する乾式法を採用することが好ましい。
【００３２】
バインダーとなるＰＥＥＢ溶解物を作製するために用いるＰＥＥＢを溶解可能な溶剤としては、ジメチルホルムアミド、ジオキサン、１，３−ジオキソラン、トルエン、クロロホルム、塩化メチレンの１種もしくは２種以上の有機溶剤が挙げられるが、沸点が低く、毒性が少ないことから１，３−ジオキソランが好ましく、特に使用する有機溶剤の重量を基準として、８０重量％以上が１，３−ジオキソランである溶剤が好ましい。なお、ＰＥＥＢを、重量を基準として該溶剤に２〜３０重量％溶解させることが好ましく、特に４０〜６５℃の温度で５〜２０重量％溶解させることが好ましい。１，３−ジオキソランのように、常温ではＰＥＥＡを溶解しにくい溶剤を用いることにより、バインダー用のＰＥＥＢ溶解物によるフィルム層の厚さ変動を抑えることができる。
【００３３】
該ＰＥＥＡフィルムと繊維材料からなる基布を張り合わせる前に上記ＰＥＥＢ溶解物を塗布する方法としては、任意のコーティング法、例えばナイフコーターおよびグラビアコート等が採用される。ＰＥＥＢをバインダーとする場合、ＰＥＥＢ溶液の塗布面はＰＥＥＡフィルム上でも基布上でも構わないが、基布上ではＰＥＥＢ溶解物の染込みが大きく、軟らかい風合いが得られにくい傾向にあるので、風合を重視する場合には該ＰＥＥＢ溶液の塗布面が該ＰＥＥＡフィルム上であることがより好ましい。逆に接着性を重視する場合には、ＰＥＥＢを基布上に塗布することが好ましい。
【００３４】
このようにして得られたＰＥＥＡフィルムあるいは基布にＰＥＥＢが付着したものを張り合わせ、ＰＥＥＡフィルム、ＰＥＥＢ、繊維材料からなる基布との積層体を作成する。このとき、ＰＥＥＢ溶解物をＷｅｔの状態のまま基材に張り合わせても良いし、７０〜１２０℃で３０秒〜５分程度乾燥させてから張り合わせても良い。その後熱カレンダーによりＰＥＥＡの融点未満、ＰＥＥＢの融点以上の温度にて熱接着させる。熱カレンダー温度は５０〜１５０℃、さらには１００〜１３０℃が好ましい。
【００３５】
もう一つの別の製造方法としては、ＰＥＥＡからなる厚さ５〜５０μｍのＰＥＥＡフィルムを作成し、ＰＥＥＢを溶融状態で、繊維材料からなる基布上に付着量が２〜２０ｇ／ｍ2の範囲となるように塗布した後、該基布のＰＥＥＢ付着面に上記ＰＥＥＡフィルムを貼り合わせることを特徴とする。
【００３６】
ＰＥＥＡのフィルムを作成する方法としては従来公知のいずれの方法でもよく、例えば上述のように離型紙上に溶融法または溶剤キャスト法によって製膜される。溶剤を使用しない溶融法は、作業環境及び排ガスの問題が少なく、好ましい方法であり、例えばＴ−ダイ法などによって、厚さ５〜５０μｍのＰＥＥＡフィルムを作成する。
【００３７】
次に樹脂メルターなどを用いてＰＥＥＢを加熱して溶融状態とし、繊維材料からなる基布上に付着量が２〜２０ｇ／ｍ2の範囲となるように塗布する。このときのＰＥＥＢの温度としては８０〜１４０℃が好ましく、さらには９０〜１３０℃が好ましい。塗布する方法としては、従来公知の方法を用いれば良く、任意のコーティング法、例えばナイフコーターおよびグラビアコート等が採用される。このときより透湿性を向上させるためには、ＰＥＥＢを全面に塗布せず、ドット、メッシュ、斜線などのグラビア柄で塗布することが好ましい。ＰＥＥＢの付着面積としては５０％以下が好ましく、さらには５〜２０％が最も好ましい。その後、該基布のＰＥＥＢ付着面に上記ＰＥＥＡフィルムを貼り合わせる。ＰＥＥＢ溶融物は基布上に塗布することによって高いアンカー効果が得られ、高い接着力を発現する。また、有機溶剤に溶解した場合と異なり、濃度が１００％で粘度を高粘度に保ち易いため、基布への染込みも制御でき、軟らかい風合いを得ることができる。フィルム上に塗布した場合には、フィルムの熱に対する寸法安定性が悪いため、加工性に問題が生じる。
【００３８】
このようにして得られた基布上にＰＥＥＢが付着したものを、ＰＥＥＢの付着面とフィルム面とを貼り合わせる。このとき、ＰＥＥＢを溶融状態のままフィルムに貼り合わせても良いし、冷却後熱カレンダーによりＰＥＥＡの融点未満、ＰＥＥＢの融点以上の温度にて熱接着させてもよい。もちろん、ＰＥＥＢを溶融状態のままフィルムに貼り合わせ後、熱カレンダーすることにより、より強力な接着力が得ることができる。熱カレンダー温度は５０〜１５０℃、さらには１００〜１３０℃が好ましく、圧力は１００〜１０００Ｎ／ｃｍ、好ましくは２００〜５００Ｎ／ｃｍが好ましい。
【００３９】
さらに、本発明の透湿防水布帛の耐水圧をより向上させるには、ＰＥＥＡフィルムは溶融法により作成することが最も好ましい。エラストマーを溶媒に溶解して得た溶剤キャスト法によるフィルムでは、生産性こそ優れるものの薄層フィルム作成時に気泡の混入を起しやすく、ピンホール孔が生じる傾向にあるからである。特に洗濯をおこなった場合、溶剤キャスト法によるものでは、気泡混入部分のフィルム厚が薄いため、洗濯によりピンホール孔が発生しやすい。すなわち、洗濯１０回後の耐水圧の測定時に、欠点が生じやすいのである。それに対して溶融法によって作成されたフィルムでは、気泡が存在せずピンホール欠点が生じにくい。薄層フィルムにピンホール欠点が生じている場合、耐水圧測定時に数箇所から水滴が流れ出ることで判断できる。ちなみにピンホール欠点個所が無い場合には、布帛とフィルムとの接着が破壊された部分が風船状になり、その部分が破れることによって水が流れ出る。
【００４０】
さらに本発明の透湿防水布帛に撥水処理を施すことが好ましい。撥水処理をする時期は、ＰＥＥ層を接着する前後の何れでもよいが、熱キュアが必要とされる場合には、ＰＥＥ層の接着前に行うことが好ましい。
【００４１】
このような撥水処理剤としては、パラフィン系撥水剤、ポリシロキサン系撥水処理剤およびフッ素系撥水処理剤など従来公知のものが採用でき、その処理方法も、パディング法およびスプレー法等、従来公知の方法で行えばよい。
【００４２】
このようにして得られた本発明の透湿防水布帛は、均一にＰＥＥが被覆されており、水による洗濯後にも高い耐水圧と透湿性とを有する。さらに、本発明の透湿防水布帛のＰＥＥＡを構成するＡＧ中に占めるエチレングリコールの割合を３０モル％以上とした場合には、前述の高い耐水圧と透湿性に加えて、高い耐摩耗性をも有する。
【００４３】
【実施例】
以下、実施例により本発明をさらに説明するが、本発明はこれにより制限されるものではない。実施例において、各物性値の測定は下記の方法により行い、また、実施例で使用したＰＥＥは、下記の方法により作製した。なお、実施例中の「部」は、「重量部」を表わす。
【００４４】
（１）ＰＥＥの固有粘度（ＩＶ）
フェノールとテトラクロロエタンとの混合溶剤（重量比＝６：４）を用い、３５℃の温度条件下で固有粘度（ＩＶ）を測定した。
【００４５】
（２）融点
示差走査型熱量計（ＴＡ  ｉｎｓｔｒｕｍｅｎｔ製  ＤＳＣ２９２９０）を用いて、窒素気流中１０℃／分の昇温速度で測定した。
【００４６】
（３）エチレングリコール／テトラメチレングリコール含有率
９０ＭＨｚ  ＦＴ−ＮＭＲ（日立製作所製  Ｒ１９００）を用いて定量した。
【００４７】
（４）透湿度
ＪＩＳ  Ｌ−１０９９法のＡ−１法（塩化カルシウム法）に準拠して行い、２４時間当たりに換算して、単位ｇ／ｍ2・２４ｈであらわした。
【００４８】
（５）耐水圧
ＪＩＳ  Ｌ−１０９２法のＢ法（高水圧法）中の静水圧法に準拠して行った。ただし、透湿防水布帛の測定時には、布帛面から水圧をかけ、ＰＥＥフィルム面からの水漏れを測定した。このとき基本的には試験片の裏側に３か所から水が出たときの水圧を記録した。しかし、測定時に布帛とＰＥＥフィルムが剥離し、１か所から大量に水が出たときには、そのことを注記し、その水圧を記録した。
また、ＰＥＥフィルム単独の耐水圧を測定する場合には、フィルムの水圧のかかる側の反対側に、撥水処理をしたポリエステル布帛（耐水圧５．８８ｋＰａ）を重ね、同様に測定した。
【００４９】
（６）洗濯１０回後の耐水圧（Ｌ１０後耐水圧）
ＪＩＳ  Ｌ  ０２１７の付表１番号１０３に規定されている洗濯操作を１サイクル（１回）とし、これに従って１０サイクル（１０回）の洗濯（Ｌ１０）を繰返し行い、その後（５）の耐水圧試験を行った。
【００５０】
（７）面積膨潤率
ＰＥＥからなる、タテ１０ｃｍ×ヨコ１０ｃｍ×厚さ１５μｍの大きさのフィルムを、４０℃の水に３０分間浸漬処理し、以下の式により面積膨潤率を算出した。
膨潤率（％）＝（浸漬後面積／浸漬前面積−１）×１００
【００５１】
（８）透湿防水布帛の剥離強度
ＪＩＳ  Ｋ−６３０１を参考にし、試験片（２．５ｃｍ×９ｃｍ）のフィルム面と同サイズの布粘着テープ（日東電工Ｎｏ．７５０）をマングルにて貼り合せ、１ｋＰａ／ｃｍ2条件のマングルにて圧着させた後、試験片と布粘着テープとを引張試験機の相互に向かい合ったチャック間（２０ｍｍ）にセットし、５０ｍｍ／ｍｉｎの引張り速度でチャック間の距離を広げることで基布と被覆層とを剥離させ、初期の剥離を除いた平均応力を読み取り、サンプルの幅２５ｍｍ当たりの応力に換算したものを剥離強力とした。試験片の破壊無しに布粘着テープが剥がれたときは、「１０＞」と表記した。
【００５２】
（９）フィルム強度、フィルム伸度
試験片（１ｃｍ幅×９ｃｍ長さ）のフィルムの上下２ｃｍをチャックでつまみ、試験長５ｃｍを引張速度５０ｍｍ/分でテストし、フィルム強度とフィルム伸度を求めた。
【００５３】
（１０）風合い評価
熟練者５名により、製造した各サンプルに対して官能検査を行い、触感による相対的な比較を行った。なお、評価結果は、以下の通りとした。
○：柔軟な風合いを有し、かつ、屈曲時に樹脂層のすれる音がしないもの。
△：柔軟な風合いを有するが、屈曲時に樹脂層のすれる音がするもの。
×：ペーパーライクな風合いであるか、または屈曲時に樹脂層のすれる音がするもの。
【００５４】
（１１）ループ硬さ
ＪＩＳ  Ｌ１０９６  ６．２０．３  Ｃ法（ループ圧縮法）により、ループ硬さ（単位；Ｎ）を求めた。
【００５５】
［参考例１］（ＰＥＥＡ用ＰＥＥの作製）
テレフタル酸ジメチル（ＤＭＴ）１９４部、エチレングリコール（ＥＧ）４３．３部、テトラメチレングリコール（ＴＭＧ）７２部、ポリエチレングリコール（ＰＥＧ）（平均分子量４０００）１２４部、及び触媒としてテトラブチルチタネート０．３９１部を蒸留装置を備えた反応容器に仕込み、この反応物を窒素ガス雰囲気下、２２０℃で反応缶中に生成するメタノールを系外に除去しながら２１０分間エステル交換させた。エステル交換反応終了後、このエステル交換反応物を撹袢装置、窒素導入口、減圧口及び蒸留装置を備えた２４０℃に加熱された反応容器に移し、反応混合物に熱安定剤としてスミライザーＧＳ（住友化学工業(株)製）を０．３１部添加し窒素置換した後、常圧で約１０分、１９９５〜２６６０Ｐａ（１５〜２０ｍｍＨｇ）で約３０分、更に１３．３Ｐａ（０．１ｍｍＨｇ）で２５５℃まで昇温し重縮合反応を行い、所定の溶融粘度に到達した後、酸化防止剤としてスミライザーＧＡ−８０（住友化学工業(株)製）を０．６２部添加して反応終了とし、常法によりチップ化した。得られたＰＥＥＡの固有粘度（ＩＶ）は１．１６３、融点は１７６℃、ＥＧ／ＴＭＧのモル比は３３／６７であった。
【００５６】
また、ＰＥＥを構成するＰＡＧの一部をポリエチレングリコール（ＰＥＧ）からポリテトラメチレングリコール（ＰＴＭＧ）（平均分子量２０００）に表１のように置換えた以外は、前記方法と同様にして、ＰＥＥを作成した。
【００５７】
それぞれのＰＥＥを５部、６０℃に加熱された１，３−ジオキソラン９５部に完全に溶解させた後、ガラス板上にキャストし、１５０℃の乾熱下で１０分間乾燥および熱処理を行いＰＥＥからなるフィルムを作製した。得られたフィルムの性能を表１に示す。（以下溶解フィルムという。）
【００５８】
【表１】
0004116295.tif 000002
【００５９】
さらに一部のＰＥＥを２２０℃で溶融し、Ｔ−ダイ法により厚さ１５μｍのフィルムを作製した。得られたフィルムの性能を表２に示す。（以下溶融フィルムという。）
【００６０】
【表２】
0004116295.tif 000003
【００６１】
また、ＰＥＧ／全ＰＥＥが１７％の時の溶解フィルムと溶融フィルムの性能を、表３に示す。
【００６２】
【表３】
0004116295.tif 000004
【００６３】
［参考例２］（ＰＥＥＢ用ＰＥＥの作製）
イソフタル酸ジメチル（ＩＭＴ）３１．５部、テトラメチレングリコール（ＴＭＧ）１８．１部及びポリテトラメチレングリコール（ＰＴＭＧ）３２．７部を反応容器中に仕込んで、エステル交換反応を行いモノマーを得た。その後昇温減圧しつつ重縮合反応を行ってＰＥＥを得た。なお、ＰＴＭＧは数平均分子量１０００のものを用いた。このＰＥＥの融点は１０７℃であった。
【００６４】
［参考例３]（基布Ａの準備）
ポリエステル布帛に撥水処理剤（フッ素系撥水処理剤ＬＳ−３１７、明成化学株式会社製）が基布重量に対して１．０ｗｔ％となるように処理を行った。この基布Ａの耐水圧は５．８８ｋＰａ（６００ｍｍＨ２Ｏ）で透湿度は９０００ｇ／ｍ2・２４ｈであった。
【００６５】
［実施例１］
参考例１で得られたＰＥＧ／ＰＴＭＧ重量比が５０／５０（ＰＥＧ／全ＰＥＥ重量比１７％）のＰＥＥＡを１０部、６０℃に加熱された１，３−ジオキソラン９０部に完全に溶解させた後、離型紙上にキャストし、１５０℃の乾熱下で３分間熱処理を行い厚さ１５μｍのフィルムを作成した。次に参考例２により得られたＰＥＥＢ２５部を、１，３−ジオキソラン７５部に完全に溶解させ、＃３２のグラビアコーターにより、上記ＰＥＥＡフィルム上に乾燥後固形分が１０ｇ／ｍ2となるように塗布し、８０℃で溶剤の除去を行い、該ＰＥＥＢ塗布面と基布Ａとを貼り合わせ、１２０℃の熱カレンダーにて２００Ｎ／ｃｍの線圧をかけ熱処理を行った。得られた布帛の性能を表４、表５、表７に示す。
【００６６】
［実施例２、３および比較例１、２］
ＰＥＥＢの塗布量を表４の通りに変更した以外は実施例１と同様にして透湿防水布帛を作成した。布帛の性能を表４に示す。
【００６７】
［実施例４、５および比較例３、４］
ＰＥＥＡフィルムの厚みを表４の通りに変更した以外は、実施例１と同様にして透湿防水布帛を作成した。布帛の性能を表４に併せて示す。
【００６８】
［実施例６]
ＰＥＥＢをＰＥＥＡフィルム面に塗布する変わりに、ポリエステル布帛に塗布し、該布帛のＰＥＥＢ塗布面にＰＥＥＡフィルムを貼り合わせた以外は、実施例１と同様にして透湿防水布帛を作成した。布帛の性能を表４に併せて示す。
【００６９】
【表４】
0004116295.tif 000005
【００７０】
［比較例５〜７]
（融点１５５℃のバインダー用ＰＥＥＣの作製）
テレフタル酸ジメチル（ＤＭＴ）２１０部、イソフタル酸（ＩＡ）６３．６部、テトラメチレングリコール（ＴＭＧ）１９３．３部およびポリテトラメチレングリコール（ＰＴＭＧ）１９９部を反応容器中に仕込んで、エステル交換反応を行い、モノマーを得た。その後昇温減圧しつつ重縮合反応（２３９℃、２２５分）を行ってＰＥＥＣを得た。なおＰＴＭＧは平均分子量２５００のものを用いた。このＰＥＥＣの融点は１５５℃であった。
【００７１】
（布帛の作成）
バインダーとしてこのＰＥＥＣ１５部を用い、５０℃の１，３−ジオキソラン８５部に完全に溶解させ、グラビアコーターにより、上記ＰＥＥＡフィルム上に乾燥後固形分が１０ｇ／ｍ2となるように塗布したものを表５の熱カレンダー温度で処理すること以外は実施例１と同様にして透湿防水布帛を作成した。布帛の性能を表５に示す。
【００７２】
【表５】
0004116295.tif 000006
【００７３】
［実施例７］
参考例１で得られたＰＥＧ／ＰＴＭＧ重量比が５０／５０（ＰＥＧ／全ＰＥＥ重量比１７％）のＰＥＥＡからなる厚さ１５μｍのフィルムをＴ−ダイ法により作製した。次に参考例２により得られたＰＥＥＢを樹脂メルター（（株）平野テクシード製）により１２０℃で溶融し、２０ドット（半径０．３ｍｍの円が１インチ間に２０ケ）のグラビアコーターで、基布Ａ上に１０ｇ／ｍ2となるように塗布し、上記ＰＥＥＡフィルムと貼り合わせ、１５０℃の熱カレンダーにて２００Ｎ／ｃｍの線圧をかけ熱処理を行った。得られた布帛の性能を表６に併せて示す。
【００７４】
［実施例８、９および比較例８、９］
ＰＥＥＢの塗布量を表６の通りに変更した以外は実施例７と同様にして透湿防水布帛を作成した。布帛の性能を表６に示す。
【００７５】
［実施例１０、１１および比較例１０、１１］
ＰＥＥＡフィルムの厚みを表６の通りに変更した以外は、実施例７と同様にして透湿防水布帛を作成した。布帛の性能を表６に併せて示す。
【００７６】
【表６】
0004116295.tif 000007
【００７７】
[実施例１２]
参考例１で得られたＰＥＧ／ＰＴＭＧ重量比が５０／５０（ＰＥＧ／全ＰＥＥ重量比１７％）のＰＥＥＡからなる厚さ１５μｍのフィルムをＴ−ダイ法により作製した。次に参考例２により得られたＰＥＥＢ２５部を、５０℃の１，３−ジオキソラン７５部に完全に溶解させ、２０ドット（半径０．３ｍｍの円が１インチ間に２０ケ）のグラビアコーターで、上記ＰＥＥＡフィルム上に乾燥後固形分が１０ｇ／ｍ2となるように塗布し、８０℃で溶剤の除去を行い、該ＰＥＥＢ塗布面と基布Ａとを貼り合わせ、１２０℃の熱カレンダーにて２００Ｎ／ｃｍの線圧をかけ熱処理を行った。得られた布帛の性能を表７に示す。
【００７８】
［比較例１２］
ＰＥＧ／ＰＴＭＧ重量比が５０／５０（ＰＥＧ／全ＰＥＥ重量比１７％）のＰＥＥＡの替わりに、参考例１で得られたＰＥＧ／ＰＴＭＧ重量比が１００／０（ＰＥＧ／全ＰＥＥ重量比３５％）のＰＥＥＡを用いた以外は、実施例１０と同様に行った。得られた布帛の性能を表７に併せて示す。
【００７９】
［比較例１３］
参考例１で得られたＰＥＧ／ＰＴＭＧ重量比が１００／０（ＰＥＧ／全ＰＥＥ重量比３５％）のＰＥＥＡからなる厚さ１５μｍのフィルムをＴ−ダイ法により作製した。そのフィルムを基布Ａ上に熱融着させた。
【００８０】
バインダー層が無いために、剥離接着力が弱いものであった。得られた布帛の性能を表７に併せて示す。
【００８１】
［比較例１４］
（融点１７２℃の比較用ＰＥＥＤの作製）
テレフタル酸ジメチル（ＤＭＴ）２７８部、イソフタル酸（ＩＡ）４２部、テトラメチレングリコール（ＴＭＧ）２２０部及びポリテトラメチレングリコール（ＰＴＭＧ）４００部を反応容器中に仕込んで、エステル交換反応を行いモノマーを得た。その後昇温減圧しつつ重縮合反応（２３９℃、２４５分）を行ってＰＥＥを得た。なお、ＰＴＭＧは数平均分子量２０００のものを用いた。このＰＥＥの融点は１７２℃であった。
【００８２】
（布帛の作成）
このＰＥＥＤ１０部を、６０℃に加熱された１，３−ジオキソラン９０部に完全に溶解させ、ナイフコーターにより、該基布上に、乾燥後の目付が５ｇ／ｍ2になるようにクリアランスを調整してコートした後、１３０℃の乾熱下で１分間熱処理を行い、第１段目のコート層を形成した。続いて、参考例１により得られたＰＥＧ／ＰＴＭＧ重量比が１００／０（ＰＥＧ／全ＰＥＥ重量比３５％）のＰＥＥＡ７部を、６０℃に加熱された１，３−ジオキソラン９３部に完全に溶解させ、乾燥後の目付が１５ｇ／ｍ2になるようにコーティングした後、１５０℃乾熱下で３分間熱処理を行い、第２段目のコート層を形成した。
【００８３】
凹凸の存在する基布上に直接コートしているために、コート層にピンホール欠点が発生しやすかった。特に１０回洗濯後にその欠点が顕著であった。得られた布帛の性能を表７に併せて示す。
【００８４】
［比較例１５］
ＰＥＧ／ＰＴＭＧ重量比が１００／０（ＰＥＧ／全ＰＥＥ重量比３５％）のＰＥＥＡの替わりに、参考例１で得られたＰＥＧ／ＰＴＭＧ重量比が５０／５０（ＰＥＧ／全ＰＥＥ重量比１７％）のＰＥＥＡを用いた以外は、比較例１４と同様に行った。
【００８５】
ＰＥＧの比率が低いために、洗濯による耐水圧の低下率は低いものの、凹凸の存在する基布上に直接コートしているために、コート層にピンホール欠点が発生しやすい傾向にあった。得られた布帛の性能を表７に併せて示す。
【００８６】
【表７】
0004116295.tif 000008
【００８７】
【発明の効果】
本発明の透湿防水布帛は、ポリエーテル−エステル系エラストマーのみが基布に積層されているため、廃棄時に焼却処理することが容易である。また、柔軟でかつ十分な透湿性を有しながらも、高い剥離強度を有し、水による洗濯後も高度の耐水圧を有するので、家庭での洗濯が可能な優れた透湿防水布帛である。また、本発明の製造方法によれば、ＰＥＥＡの膜厚を一定に保てるため、風合いの安定した透湿防水布帛を得ることができる。